(57)【要約】  従来技術による方法では、常に高温での焼結ステップが必要とされ、そしてこれは課題であると考えられる。さらなる課題は、フレキシブルな薄層、特にＰＶ層が、しばしば、このような温度に耐性を示さず、さらには工業的排熱および／または長波フォトンの利用を可能にしないということである。この課題は、硬化間に追加反応が硬化を促進し、かつ改善する方法を使用することによって解決可能である。特に有利な実施形態において、連続金属粒子ならびに上部層において、アルカリ可溶化シロキサン部分および金属粒子が提供されるプラスチックマトリックスを有する二重層シーケンスが、アルカリ可溶化の間の組み合わせられた最終的な硬化によって、工業的排熱／長波ＩＲ照射が光起電力的に利用可能となるＰＶ層シーケンスの製造を可能にする。工業的排熱／熱／体熱の効果的な利用によって、非常に多くの分野において明らかな経済的利点を提供する。【特許請求の範囲】
【請求項１】
導電性および／または半導電性無機凝集体が分散体中で領域的に提供され、硬化されて層が得られる、電気技術的薄層の室温製造方法であって、
−前記硬化が室温で実行されること、および
−前記硬化が少なくとも１種の試薬への暴露によって促進されること
を特徴とする、方法。
【請求項２】
ＰＶ層シーケンスが形成されることを特徴とする、請求項１に記載の方法。
【請求項３】
少なくとも１つの基層として、少なくとも１種の金属または金属化合物を含んでなる層が適用され、前記少なくとも１種の金属またはその化合物が、鉄鋼、亜鉛、スズ、銀、銅、アルミニウム、ニッケル、鉛、鉄からなる群から選択されることを特徴とする、請求項１または２に記載の方法。
【請求項４】
導電性基層として、少なくとも１つの金属導電性および／または半導電性層が適用され、かつ少なくとも部分的に硬化されることを特徴とする、請求項１〜３のいずれか一項に記載の方法。
【請求項５】
担体として領域的に延在する材料ウェブが使用され、前記材料ウェブが、ガラス、プラスチック、ポリカーボネート、プラスチックフィルム、金属合金、モーターブロック合金、熱交換器管合金、熱交換器合金、熱交換器熔接合金、セラミック、工業セラミック、天然石、大理石、クレーセラミック、屋根瓦セラミック、ラミネート木材料、床板材料、アルミニウム、階段アルミ合金、白金複合体、集積回路ハウジング材料、プロセッサハウジング化合物からなる材料群から選択される少なくとも１種の材料からなることを特徴とする、請求項１〜４のいずれか一項に記載の方法。
【請求項６】
前記第１の層の無機凝集体が、プラスチックマトリックス中に分配された金属または金属化合物であり、前記金属または金属化合物の金属の種類が、ベリリウム、ホウ素、アルミニウム、ガリウム、インジウム、ケイ素、ゲルマニウム、スズ、鉛、ヒ素、アンチモン、セレン、テルル、銅、銀、金、亜鉛、鉄、クロム、マンガン、チタン、ジルコニウムからなる群から選択されることを特徴とする、請求項１〜５のいずれか一項に記載の方法。
【請求項７】
前記第２の層の無機凝集体が、少なくとも部分的に無機マトリックス中に整列分配された金属または金属化合物であり、前記金属または金属化合物の金属の種類が、ベリリウム、ホウ素、アルミニウム、ガリウム、インジウム、ケイ素、ゲルマニウム、スズ、鉛、ヒ素、アンチモン、セレン、テルル、銅、銀、金、亜鉛、鉄、クロム、マンガン、チタン、ジルコニウムからなる群から選択されることを特徴とする、請求項１〜６のいずれか一項に記載の方法。
【請求項８】
層中、無機マトリックスとして、少なくとも１種の鎖形成または変性要素をガラス様酸化マトリックスとして含んでなるマトリックスが使用され、前記要素が、ホウ素、リン、ケイ素、ヒ素、イオウ、セレン、テルル、非晶形炭素、グラファイト変性炭素、カーボンナノチューブの形態の炭素、多層カーボンナノチューブの形態の炭素、バックミンスターフラーレンの形態の炭素、カルシウム、ナトリウム、アルミニウム、鉛、マグネシウム、バリウム、カリウム、マンガン、亜鉛、スズ、アンチモン、セリウム、ジルコニウム、チタン、ストロンチウム、ランタン、トリウム、イットリウム、フッ素、塩素、臭素、ヨードからなる群から選択されることを特徴とする、請求項１〜７のいずれか一項に記載の方法。
【請求項９】
−導電性電極層が担体の上部に適用され、
−プラスチックマトリックス中に分配された金属または金属化合物が、第１の層中の無機凝集体として前記電極層の上部に適用され、
−少なくとも部分的に強塩基性または強酸性酸化マトリックス中の無機金属凝集体の第２の層が、前記第１の層の上部に適用され、
−適用および硬化の間、前記金属凝集体は、前記強酸性または塩基性マトリックスと反応し、次に、前記マトリックスは、前記第１の層の金属凝集体と反応し、
−硬化および反応の間、光起電力的に活性な接合が形成され、
−前記第２の層に、透明被覆電極および／または接触電極が提供され、そして
−前記光起電力的に活性な層シーケンスが、ＰＶ層シーケンスとして適切に接触し、かつ溶接包装されることを特徴とする、請求項１〜８のいずれか一項に記載の方法。
【請求項１０】
請求項１〜９のいずれか一項に記載の方法によってＰＶ層シーケンスとして得られた電気技術的薄層シーケンスであって、前記薄層シーケンスが、
−ガラス担体を含んでなり、
−銀を含んでなる、前記ガラス担体の上部に適用された電極層を含んでなり、
−プラスチックマトリックス中にアルミニウム粒子を含んでなる、前記電極層の上部に適用された第１の層を含んでなり、
−少なくとも部分的に塩基性のガラス様層として、少なくともケイ素−酸素架橋をガラス様ネットワーク中に含んでなり、かつ少なくとも部分的に塩基可溶性アルミニウム粒子を無機凝集体として含んでなる、前記第１の層の上部に適用された第２の層を含んでなり、
−前記第２の層の上部に適用され、かつ接触電極を有する、透明被覆電極を含んでなり、次に、
−そのようにして調製されたＰＶ層シーケンスは、長波および極長波赤外線の範囲において光起電力効果を示す
ことを特徴とする、電気技術的薄層シーケンス。
【発明の詳細な説明】
【技術分野】
【０００１】
本発明は、一般に、電気技術的薄層の分野に分類され得る。技術分野は、通常、本発明者らが関与した、独国特許第１０２０１５１０２８０１号明細書に概説される。周知の手段、特徴および方法が、本出願およびその中に引用される従来技術から認識され得る。マイクロメートルの範囲の厚さを有し、かつ可動性、折り畳み式および屈曲性担体にフレキシブルに担持され得る、問題の種類の層は、一般に知られている。したがって、ＢＡＳＦ  Ｃｏｒｐ．のＡＴ  ３６００２  Ｅ、公開番号０１１９０５１Ｂ２には、フレキシブルな基材のためのカバーとして使用され得る適切なアクリレートベースのコーティングが開示されている。このような層を製造するための典型的な構成成分、特性および手段は、この文献から認識できる。
【０００２】
本発明は、特定の電気技術的ＰＶ層シーケンスで、電気技術的薄層を製造するための方法に関する。
【背景技術】
【０００３】
ＰＶ層シーケンスは、長い間、研究および開発の対象であった。適切に溶接包装され、かつ接触し、またソーラーパークにおいて屋外に整列される、単結晶および多結晶Ｓｉセルは、関連技術分野における確立された製品例である。課題は、これらの古典的セルが、剛性であり、かつフレキシブルではないということである。領域的に延在するパネルは、最適収量を保証するために、常に太陽の一に対して水平面で配向されなければならない。ここで、導電層およびスイッチング層から、ＰＶ層を通って、被覆層および保護層まで、電気技術的薄層の担持を提供するフレキシブルな薄層システムが有用となる。本出願人は、この特定の分野において活躍中であり、かつ本出願は、そのような層の製造方法、ならびに本方法によって得られた層複合体および層シーケンスを請求する。
【０００４】
問題の種類の層およびＰＶ層シーケンスの保護層および導電層は、本来、導電性および／またはフレキシブルである。適切な導電層および保護層は、例えば、独国特許第１９８１５２９１Ｂ４号明細書およびその中に引用された従来技術に開示されている。
【０００５】
確立されたＰＶ導電層およびそのようなＰＶ層複合体の製造方法は、独国特許出願公開第１９９４６７１２Ａ１号明細書に開示されている。不都合な点は、溶媒および焼結−再反応性物質の存在が、最終熱圧密の間に完全に除去されることが可能であるように、１５０℃以上の温度を必要とし、実際的な製品例において、最終熱圧密は、４５０℃で行われることである。
【０００６】
これらの課題を考慮に入れて、欧州特許第２１１９７４７Ｂ１号明細書には、連続導体トラックを得るために、約１００℃において過反応性金属ナノ粒子を介して焼結され得る、導電性銀組成物が提案される。しかしながら、この手段でさえ、焼結ステップを実行せずに基材上に、電気技術的薄層、特にＰＶ層シーケンスを製造することは不可能であり、印刷薄層を約１００℃、模範的な実施形態においては１３０℃の焼結温度まで加熱するステップは常に必要である。
【発明の概要】
【発明が解決しようとする課題】
【０００７】
したがって、本発明が取り組む課題は、従来技術の不都合を克服すること、ならびに工業的方法制度および大表面積製造にもかかわらず、焼結温度まで加熱することを必要とせずに、固体であり、安定しており、かつそれらの電気技術的特性において事実上１００％可逆性である薄層を提供することができる方法および本方法による電気技術的薄層を提供することであった。
【課題を解決するための手段】
【０００８】
この課題への解決策は、独立請求項の特徴に従ってもたらされる。有利な実施形態は、従属請求項および以下の記載から認識できる。
【０００９】
本発明によると、導電性および／または半導電性無機凝集体が分散体中で領域的に提供され、硬化されて層が得られる、電気技術的薄層の室温製造方法は、硬化が室温で実行されること、および硬化が少なくとも１種の試薬への暴露によって促進されることを規定する。
【００１０】
本方法に従って得られ、かつＰＶ層シーケンスとして得られた電気技術的薄層シーケンスは、薄層シーケンスが、ガラス担体を含んでなり、ガラス担体の上部に適用された電極層を含んでなり、プラスチックマトリックス中にアルミニウム粒子を含んでなる、電極層の上部に適用された第１の層を含んでなり、少なくとも部分的に塩基性のガラス様層として、少なくともケイ素−酸素架橋をガラス様ネットワーク中に含んでなり、かつ少なくとも部分的に塩基可溶性アルミニウム粒子を無機凝集体として含んでなる、第１の層の上部に適用された第２の層を含んでなり、第２の層の上部に適用され、かつ接触電極を有する、透明被覆電極を含んでなり、次に、そのようにして調製されたＰＶ層シーケンスは、長波および極長波赤外線の範囲において光起電力効果を示すことを特徴とする。
【００１１】
本発明の詳細および有利な特徴
本発明によると、導電性および／または半導電性無機凝集体が分散体中で領域的に提供され、硬化されて層が得られる、電気技術的薄層の室温製造方法は、硬化が室温で実行されること、および硬化が少なくとも１種の試薬への暴露によって促進されることを特徴とする。
【００１２】
本方法は、好ましくは、ＰＶ層シーケンスが形成されることを特徴とする。
【００１３】
本方法は、好ましくは、少なくとも１つの基層として、少なくとも１種の金属または金属化合物を含んでなる層が適用され、上記少なくとも１種の金属またはその化合物が、鉄鋼、亜鉛、スズ、銀、銅、アルミニウム、ニッケル、鉛、鉄からなる群から選択されることを特徴とする。
【００１４】
本方法は、好ましくは、導電性基層として、少なくとも１つの金属導電性および／または半導電性層が適用され、かつ少なくとも部分的に硬化されることを特徴とする。
【００１５】
本方法は、好ましくは、担体として領域的に延在する材料ウェブが使用され、上記材料ウェブが、ガラス、プラスチック、ポリカーボネート、プラスチックフィルム、金属合金、モーターブロック合金、熱交換器管合金、熱交換器合金、熱交換器熔接合金、セラミック、工業セラミック、天然石、大理石、クレーセラミック、屋根瓦セラミック、ラミネート木材料、床板材料、アルミニウム、階段アルミ合金、印刷回路ボード複合体、集積回路ハウジング材料、プロセッサハウジング化合物からなる材料群から選択される少なくとも１種の材料からなることを特徴とする。
【００１６】
本方法は、好ましくは、第１の層の無機凝集体が、プラスチックマトリックス中に分配された金属または金属化合物であり、上記金属または金属化合物の金属の種類が、ベリリウム、ホウ素、アルミニウム、ガリウム、インジウム、ケイ素、ゲルマニウム、スズ、鉛、ヒ素、アンチモン、セレン、テルル、銅、銀、金、亜鉛、鉄、クロム、マンガン、チタン、ジルコニウムからなる群から選択されることを特徴とする。
【００１７】
本方法は、好ましくは、第２の層の無機凝集体が、少なくとも部分的に無機マトリックス中に整列分配された金属または金属化合物であり、上記金属または金属化合物の金属の種類が、ベリリウム、ホウ素、アルミニウム、ガリウム、インジウム、ケイ素、ゲルマニウム、スズ、鉛、ヒ素、アンチモン、セレン、テルル、銅、銀、金、亜鉛、鉄、クロム、マンガン、チタン、ジルコニウムからなる群から選択されることを特徴とする。
【００１８】
本方法は、好ましくは、層中、無機マトリックスとして、少なくとも１種の鎖形成または変性要素をガラス様酸化マトリックスとして含んでなるマトリックスが使用され、上記要素が、ホウ素、リン、ケイ素、ヒ素、イオウ、セレン、テルル、非晶形炭素、グラファイト変性炭素、カーボンナノチューブの形態の炭素、多層カーボンナノチューブの形態の炭素、バックミンスターフラーレンの形態の炭素、カルシウム、ナトリウム、アルミニウム、鉛、マグネシウム、バリウム、カリウム、マンガン、亜鉛、スズ、アンチモン、セリウム、ジルコニウム、チタン、ストロンチウム、ランタン、トリウム、イットリウム、フッ素、塩素、臭素、ヨードからなる群から選択されることを特徴とする。
【００１９】
本方法は、好ましくは、
−導電性電極層が担体の上部に適用され、
−プラスチックマトリックス中に分配された金属または金属化合物が、第１の層中の無機凝集体として電極層の上部に適用され、
−少なくとも部分的に強塩基性または強酸性酸化マトリックス中の無機金属凝集体の第２の層が、第１の層の上部に適用され、
−適用および硬化の間、金属凝集体は、強酸性または塩基性マトリックスと反応し、次に、マトリックスは、第１の層の金属凝集体と反応し、
−硬化および反応の間、光起電力的に活性な接合が形成され、
−第２の層に、透明被覆電極および／または接触電極が提供され、そして
−光起電力的に活性な層シーケンスが、ＰＶ層シーケンスとして適切に接触し、かつ溶接包装されることを特徴とする。
【００２０】
図面は、原則としてスケッチを参照して説明される。
【図面の簡単な説明】
【００２１】
【図１】図１は、Ａｌフレークを含んでなる純粋なあらかじめ硬化されたプラスチックマトリックスの上部で適用され、かつ硬化された、その中に担持され、かつ部分的に可溶化されたシロキサン部分およびＡｌフレークを含んでなるプラスチックマトリックスを上面に含んでなるＰＶ二重層のＳＥＭ平面図である。
【図２】図２は、図１によるＳＥＭ像の拡大図である。
【図３】図３は、図１および２によるＰＶ二重層の底面のＳＥＭ像である。
【図４ａ】図４ａは、出発値、変動およびそれぞれの最終値の例示による、４６℃から３１℃に低下する水／セルの温度の作用としてのＰＶ二重層を包囲するように配置された熱水のみによって発生可能であるＰＶ二重層からの光起電力的にタップ可能な電位の測定である。
【図４ｂ】図４ｂは、図４で例示された挙動の説明のために提供された、従来技術による波長の作用としての大気中Ｈ２Ｏの光吸収極大である。
【発明を実施するための形態】
【００２２】
有利な実施形態において、本発明による方法によるＰＶ層シーケンスとして得られた電気技術的薄層シーケンスは、薄層シーケンスが、
−ガラス担体を含んでなり、
−銀を含んでなる、ガラス担体の上部に適用された電極層を含んでなり、
−プラスチックマトリックス中にアルミニウム粒子を含んでなる、電極層の上部に適用された第１の層を含んでなり、
−少なくとも部分的に塩基性のガラス様層として、少なくともケイ素−酸素架橋をガラス様ネットワーク中に含んでなり、かつ少なくとも部分的に塩基可溶性アルミニウム粒子を無機凝集体として含んでなる、第１の層の上部に適用された第２の層を含んでなり、
−第２の層の上部に適用され、かつ接触電極を有する、透明被覆電極を含んでなり、次に、
−そのようにして調製されたＰＶ層シーケンスは、長波および極長波赤外線の範囲において光起電力効果を示す
ことを特徴とする。
【００２３】
さらなる有利な実施形態において、外側部位のためのアクリレートベースの塗料を、アルミニウムフレーク（銀色の外観を有する塗料のための塗料工業の顔料添加）と混合し、均質化して、そして第１の層を、半透明の導電性金属層であらかじめコーティングされた約１０ｃｍ×１０ｃｍの面積を有するガラス担体上に堆積させる。アルミニウムフレークを含んでなるアクリレートベース層を、５分間、室温、空気中であらかじめ硬化する。その後、同一アクリレートベースの塗料の第２の混合物をアルミニウムフレークから作成し、シリカゾルと混合し、そして冷却された撹拌器中、水酸化ナトリウム水溶液で塩基ｐＨに調整し、そして均質化する。なお反応性の混合物を、第２の層として、第１のあらかじめ硬化された層の上部に適用し、そして均一に、かつ被覆するように分配させる。アルミニウムが少なくとも部分的に可溶化する平行反応が、両層の最終硬化を促進する。そのようにして得られた層複合体は、その上部において、Ｂｕｓｃｈからの室温導電性銀から製造されたフィンガー電極が提供される。図１の走査電子顕微鏡像（ＳＥＭ）に示されるように、そのようにして得られた層は、その上部において、塩基溶解水ガラスがシロキサン部分を提供するプラスチックマトリックスによって特徴づけられる。マトリックス中に担持されたＡｌフレークは可溶性であり、かつ確実にプラスチックマトリックスに融合する。図２によって教示されるように、Ａｌフレークは表面までプラスチック層を通過して、そして接触点および短い電解質の架橋を介して導電的に相互連結したＡｌフレークから製造された骨組みの直接的な電気的接触を可能にする。小刀を使用してのプラスチック二重層のフレキシブルセグメントの分離によって、二重層が、フレキシブルな固体の除去可能な複合体として存在することが示された。なお、除去されたセグメントは、ＳＥＭによってその底部側が試験された。図３のＳＥＭ像によって示されるように、底部においても非常に多くのＡｌフレークが存在し、そして半透明電極の相界面と領域接触し、かつ電気的接触を可能にする。
【００２４】
二重層の上部は、Ｂｕｓｃｈからの室温導電性銀から製造されたフィンガー電極が提供され、そして透明な接着可能なＩＴＯフィルムと補足的に領域的に接触する。その後、被覆電極および底部電極は接触し、そしてセルはＰＶ活性に関して調査された。二重層は、最初に、可視光による冷光ＬＥＤ光源を使用して、ＰＶ活性に関して調査された。光起電力流は、弱いか、存在しなかった。１〜４秒の短時間の加温段階の後、ハロゲンランプによる照射時に、１００ｍＶを越える明らかな光起電力の電位差が測定された。ＬＥＤ自転車ランプを作動するための一定の負荷をタップすることは可能であった。これがペルチエ効果に帰因するかどうかという疑問が生じる。これを試験するために、全接触セルの上部および底部において、接触線が導入され、かつ完全に１０リットルの熱水に浸漬された、水を通さない真空バッグ中で溶接包装された熱電対を提供した。約５分間の加熱時間の後、全ての熱電対の温度は同一であった。被覆電極と底部電極との間の光起電力の電位差は有意であり、そして相対的に水の温度によってゆっくり低下するセル温度に依存した。出発値、最終値および中間で生じる値変動はデジタル方式で記録され、そして図４の図に複製される。図４ａによって示されるように、ＰＶ二重層からの光起電力的にタップ可能な電位の測定によって、４６℃から３１℃まで低下する水温に対する相対的な依存を示し、すなわち、温度が低いほど、タップ可能な電位が低い。しかしながら、ペルチエ要素において、次いで測定可能なゼーベック効果に関して必要とされるだろう温度勾配は、周囲の水によって確実に測定されない。均一に加熱された水に完全に包囲されるセルの温度は、勾配を示さない。
【００２５】
ピザ窯において、除去され、包装から取り出されたセルの検証によって、驚くべきことに、５０℃まで、ピザ窯の加熱壁からのセルの距離において、十分な熱放射がセルに達しないことを示した。図４ｂによって示されるように、空気中での波長の作用としてのＨ２Ｏの周知の光吸収極大は、波長の範囲５〜１０マイクロメートルで有意である。
【００２６】
本発明者らは、特に、熱水が、したがって、この波長範囲で放出して、したがって、選択された実験的なセットアップにおいて最も高い効率で、適切なエネルギーのフォトンに提供すると考える。測定された結果は、５マイクロメートルを越える遠ＩＲ範囲までの長波において、利用可能なバンドギャップを明らかに示す。しかしながら、これはまた逆に、高い熱入射においては、セルの周囲で薄い空気層を貫入するため、かつ電流を発生することが可能であるように、十分な熱放射が必要であろうことを意味する。これは以下のように確認された。ピザ窯中、８０℃において、加熱窯石および二重層との間で２ｃｍのエアギャップで、上記のとおり製造され、かつ接触する二重層は、冷却の間は再び温度に相対的に低下し、かつ約６０℃で後退する明らかに測定可能な電流を送達する。本発明により製造された二重層シーケンスによって、従来技術では不利に無視され、かつ調査されなかった波長範囲である遠ＩＲ照射までの極長波光フラクションまでの長波の有利な光起電力の利用を達成することが可能となる。上記されたセルを電圧計に接続し、そしてその上に配置されたフラットハンドによって加熱される場合、それぞれの測定可能な表面温度に対して相対的である電位差が確立される。工業的排熱および／または体熱は、特に、本発明により製造されたＰＶ層シーケンスで、有効に、かつ効果的に利用され得る。
【産業上の利用可能性】
【００２７】
これらが常に高温の焼結ステップを必要とすることが従来技術による方法の課題である。さらなる課題は、フレキシブルな薄層、特にＰＶ層が、しばしば、このような温度に耐性を示さず、さらには工業的排熱および／または長波フォトンの利用を可能にしないということである。
【００２８】
これらの課題への解決策は、硬化間の追加反応が硬化を促進し、かつ改善する方法によって提供され得る。これは、特に、全体的に金属粒子が存在し、かつ上部層に、塩基可溶化シロキサン部分および金属粒子が存在するプラスチックマトリックスを含んでなり、塩基可溶化の間の相互最終硬化によって、工業的排熱および／または長波ＩＲ照射が光起電力的手段によって利用可能となるＰＶ層シーケンスを製造することが可能となる、二重層シーケンスを有利に可能にする。工業的排熱／熱／体熱の効果的な利用によって、非常に多くの分野において明らかな経済的利点を提供する。
【図１】
2018521443.tif 000002
【図２】
2018521443.tif 000003
【図３】
2018521443.tif 000004
【図４ａ】
2018521443.tif 000005
【図４ｂ】
2018521443.tif 000006
【国際調査報告】
2018521443.tif 000007
2018521443.tif 000008
2018521443.tif 000009
2018521443.tif 000010